(57)【要約】  【課題】はんだを用いる部材に対して、昆虫等を寄せ付けないようにするためのフラックス及びソルダーペーストを提供し、また昆虫等を寄せ付けない基板、電子機器及び基板製造方法を提供する。  【解決手段】はんだに用いられるフラックスは、樹脂、活性剤、溶剤及び忌避剤を含有する。前記忌避剤は、前記溶剤に対して溶解性を有し、かつ前記溶剤内で所定の揮発性を有さない。【選択図】図２
2019214069.tif 000002
【特許請求の範囲】
【請求項１】
はんだに用いられるフラックスであって、
樹脂、活性剤、溶剤及び忌避剤を含有し、
前記忌避剤は、前記溶剤に対して溶解性を有し、かつ前記溶剤内で所定の揮発性を有さないことを特徴とするフラックス。
【請求項２】
前記忌避剤は昇華性を有さないことを特徴とする請求項１に記載のフラックス。
【請求項３】
前記忌避剤はピレスロイド系化合物を含有することを特徴とする請求項１又は２のいずれかに記載のフラックス。
【請求項４】
前記ピレスロイド系化合物は、ピレトリン、アレスリン、フタルスリン、レスメトリン、フラメトリン、フェノトリン、ペルメトリン、シフェノトリン、エムペントリン、プラレトリン、イミプロトリン、デルタメトリン、フェンバレレート、フルバリネート、エトフェンプロックス及びシラフルオフェンのいずれか１つ以上を含有することを特徴とする請求項３に記載のフラックス。
【請求項５】
前記忌避剤はエステル系溶剤を含有することを特徴とする請求項１乃至４のいずれか１項に記載のフラックス。
【請求項６】
０．４重量％以上４重量％以下の忌避剤を含有することを特徴とする請求項１乃至５のいずれか１項に記載のフラックス。
【請求項７】
８０重量％以上の溶剤及び１５重量％以下の樹脂を含有することを特徴とする請求項１乃至６のいずれか１項に記載のフラックス。
【請求項８】
はんだに用いられるフラックスであって、
８０重量％以上の溶剤、１５重量％以下の樹脂及び０．４重量％以上４重量％以下のピレスロイド系化合物を含有することを特徴とするフラックス。
【請求項９】
請求項１乃至８のいずれか１項に記載のフラックス及びはんだ合金を含むことを特徴とするソルダーペースト。
【請求項１０】
はんだ合金及び忌避剤を含有する導電性接合剤を有する基板。
【請求項１１】
はんだ合金及び忌避剤を含有する導電性接合剤を有する電子機器。
【請求項１２】
基板本体部に設けられた載置部に、請求項１乃至８のいずれか１項に記載のフラックスを塗布する工程と、
前記フラックスが塗布された載置部に溶融させたはんだ合金を設ける工程と、
前記はんだ合金に電子部品を設ける工程と、
を備えた基板製造方法。
【発明の詳細な説明】
【技術分野】
【０００１】
本発明は、フラックス、ソルダーペースト、基板、電子機器及び基板製造方法に関する。
【背景技術】
【０００２】
従来から、はんだに用いられるフラックスが知られている（例えば、特許文献１参照）。フラックスは、例えば半導体素子、コンデンサ、抵抗等の電子部品をプリント基板等に実装する際に用いる材料である。このようなフラックスは、様々な電子機器に用いられている。電子機器の中には一般の家電製品も含まれており、例えば冷蔵庫、エアコン等の電子機器にもフラックスが用いられている。
【０００３】
冷蔵庫、エアコン等の家電製品に関して言えば、ゴキブリ等の昆虫が機器内に侵入し、プリント配線基板の電極に接触してショートすることがあるところ、このような昆虫が近づかないような対応をしたいというようなニーズがあった。特に、発展途上国では、現段階では住環境の清潔性が十分なものとは言えず、このようなニーズが強い。
【先行技術文献】
【特許文献】
【０００４】
【特許文献１】特開２０１７−２１３５９８号
【発明の概要】
【発明が解決しようとする課題】
【０００５】
以上のような背景も鑑み、本発明は、はんだを用いる部材に対して、昆虫等を寄せ付けないようにするためのフラックス及びソルダーペーストを提供し、また昆虫等を寄せ付けない基板、電子機器及び基板製造方法を提供する。
【課題を解決するための手段】
【０００６】
本発明によるフラックスは、
はんだに用いられるフラックスであって、
樹脂、活性剤、溶剤及び忌避剤を含有し、
前記忌避剤は、前記溶剤に対して溶解性を有し、かつ前記溶剤内で所定の揮発性を有さなくてもよい。
【０００７】
本発明によるフラックスにおいて、
前記忌避剤は昇華性を有さなくてもよい。
【０００８】
本発明によるフラックスにおいて、
前記忌避剤はピレスロイド系化合物を含有してもよい。
【０００９】
本発明によるフラックスにおいて、
前記ピレスロイド系化合物は、ピレトリン、アレスリン、フタルスリン、レスメトリン、フラメトリン、フェノトリン、ペルメトリン、シフェノトリン、エムペントリン、プラレトリン、イミプロトリン、デルタメトリン、フェンバレレート、フルバリネート、エトフェンプロックス及びシラフルオフェンのいずれか１つ以上を含有してもよい。
【００１０】
本発明によるフラックスにおいて、
前記忌避剤はエステル系溶剤を含有してもよい。
【００１１】
本発明によるフラックスにおいて、
０．４重量％以上４重量％以下の忌避剤を含有してもよい。
【００１２】
本発明によるフラックスにおいて、
８０重量％以上の溶剤及び１５重量％以下の樹脂を含有してもよい。
【００１３】
本発明によるフラックスは、
はんだに用いられるフラックスであって、
８０重量％以上の溶剤、１５重量％以下の樹脂及び０．４重量％以上４重量％以下のピレスロイド系化合物を含有してもよい。
【００１４】
本発明によるソルダーペーストは、
前述したフラックス及びはんだ合金を含んでもよい。
【００１５】
本発明による基板は、
はんだ合金及び忌避剤を含有する導電性接合剤を有してもよい。
【００１６】
本発明による電子機器は、
はんだ合金及び忌避剤を含有する導電性接合剤を有してもよい。
【００１７】
本発明による基板製造方法は、
基板本体部に設けられた載置部に、前述したフラックスを塗布する工程と、
前記フラックスが塗布された載置部に溶融させたはんだ合金を設ける工程と、
前記はんだ合金に電子部品を設ける工程と、
を備えてもよい。
【発明の効果】
【００１８】
本発明によれば、はんだを用いる部材に対して、昆虫等を寄せ付けないようにすることができる。
【図面の簡単な説明】
【００１９】
【図１】比較例４で用いられるジエチルトルアミドにおけるＴＧ測定結果を示した図。
【図２】本発明の実施の形態で採用されうる基板の製造工程を示した図。
【発明を実施するための形態】
【００２０】
本実施の形態のフラックスは、はんだ合金をプリント配線基板等の基板に設ける際に利用されるものである。フラックスは、忌避剤、樹脂及び溶剤（溶媒）を含有してもよい。忌避剤は、溶剤に対して溶解性を有し、かつ溶剤内で所定の揮発性を有さないものが有益である。特にはんだ合金を基板等に設ける際にフラックスに高い熱が加わることから、忌避剤の揮発性が高いと忌避剤が気化して有意な量で残らないこととなってしまうことがある。このため、溶剤内で所定の揮発性を有さない忌避剤を採用することが有益である。なお、溶剤（溶媒）が必ずしも含まれている必要はなく、溶剤が含まれていない固形のフラックスも本実施の形態では提供される。
【００２１】
忌避剤としては、昆虫に対して有意に効果を有する昆虫忌避剤等を用いることができる。フラックスに忌避剤を含有させることで、高い汎用性を実現できる点で有益である。つまり、はんだを導電性接合着剤として用いる態様において、フラックスを塗布するだけで忌避剤を付与することができ、非常に高い汎用性をもって忌避効果を実現できる。また、フラックスに忌避剤を含有させることで、従前と同じ工程で忌避効果を実現できる点でも有益である。つまり、忌避剤を別途追加する工程であれば、当該工程が追加で必要になってしまうところ、本実施の形態のようにフラックスに忌避剤を含有させることで、従前と同様の工程で忌避効果を実現できる点でも有益である。
【００２２】
なお、忌避剤の沸点ははんだ合金の溶融温度よりも低くなってもよい。忌避剤の沸点がはんだ合金の溶融温度よりも低い場合には、溶融されたはんだ合金がフラックスを塗布した箇所に接触する際やはんだ合金を溶融させる際にフラックスに熱が加わり、忌避剤が気化してしまうことが想定される。このため、通常の当業者であれば、そのような忌避剤を利用できないと考えてしまう。しかしながら、この度、本願の発明者ははんだ合金の溶融温度よりも低い沸点からなる忌避剤を利用できることを見出し、特に忌避剤が後述するピレスロイド系化合物である場合には有益であることを見出したことは留意されるべきである。
【００２３】
本実施の形態で用いられるはんだ合金は鉛を含有しない鉛フリーはんだであってもよいし、鉛を含有するものであってもよい。鉛を含有しないはんだ合金としては、Ｓｎ−Ｉｎ、Ｓｎ−Ｂｉ、Ｉｎ−Ａｇ、Ｉｎ−Ｂｉ、Ｓｎ−Ｚｎ、Ｓｎ−Ａｇ、Ｓｎ−Ｃｕ、Ｓｎ−Ｓｂ、Ｓｎ−Ａｕ、Ｓｎ−Ｂｉ−Ａｇ−Ｃｕ、Ｓｎ−Ｇｅ、Ｓｎ−Ｂｉ−Ｃｕ、Ｓｎ−Ｃｕ−Ｓｂ−Ａｇ、Ｓｎ−Ａｇ−Ｃｕ、Ｓｎ−Ａｇ−Ｚｎ、Ｓｎ−Ｃｕ−Ａｇ、Ｓｎ−Ｂｉ−Ｓｂ、Ｓｎ−Ｂｉ−Ｓｂ−Ｚｎ、Ｓｎ−Ｂｉ−Ｃｕ−Ｚｎ、Ｓｎ−Ａｇ−Ｓｂ、Ｓｎ−Ａｇ−Ｓｂ−Ｚｎ、Ｓｎ−Ａｇ−Ｃｕ−Ｚｎ、Ｓｎ−Ｚｎ−Ｂｉ、Ｓｎ−Ａｇ−Ｂｉ、Ｓｎ−Ａｇ−Ｃｕ−Ｂｉ等を用いることができる。なお、はんだ合金ははんだ粉末であってもよい。
【００２４】
樹脂としては、ロジン系樹脂を用いてもよい。ロジン系樹脂としてはロジン及びその変性ロジン等の誘導体を用いることができる。なお、ロジン系樹脂の中には昆虫等を寄せ付ける性質を有するものがあることから、本実施の形態のような忌避剤が採用されることは昆虫等を寄せ付けない観点からは非常に有益である。
【００２５】
活性剤は、有機酸、アミン、有機ハロゲン化合物、アミンハロゲン化合物水素酸塩、アミンハロゲン化合物及び有機リン化合物のいずれか１つ以上を活性剤として含有してもよく、これらの全部を含有してもよい。活性剤は、例えば、はんだ表面や、はんだ付けされる部材表面を覆っている金属酸化物を除去する除去作用を有している。活性剤は０．５重量％以上５重量％以下含むことが好ましい。
【００２６】
忌避剤のフラックスにおける含有量は０．４重量％以上４重量％以下であってもよい。但し、忌避剤のフラックスにおける含有量が０．５重量％未満の場合には忌避効果が不十分な場合があった。また、忌避剤のフラックスにおける含有量が３重量％よりも大きくなると忌避剤が溶剤に溶解し難いことがあった。このため、より限定するのであれば、忌避剤のフラックスにおける含有量の下限値は０．５重量％であってもよく、忌避剤のフラックスにおける含有量の上限値は３重量％であってもよい。さらに、忌避剤のフラックスにおける含有量が１．０重量％未満の場合には期待するほどの忌避効果を得られないこともあった。このため、忌避剤のフラックスにおける含有量の下限値を１．０重量％とすることで、より確実に高い忌避効果を実現できる。以上のことから、忌避剤のフラックスにおける含有量は０．５重量％以上３重量％以下であることが有益であり、１．０重量％以上３重量％以下であることが非常に有益である。
【００２７】
有機酸のフラックスにおける含有量は０重量％〜４重量％であってもよい。有機酸としては、例えば、コハク酸、グルタル酸、パルミチン酸、フタル酸、ステアリン酸、セバシン酸等を用いることができる。
【００２８】
アミンのフラックスにおける含有量は０重量％〜１重量％であってもよい。アミンとしては、例えば、イミダゾール、２−メチルイミダゾール、２−エチル−４−メチルイミダゾール、１−ベンジル−２−フェニルイミダゾール、ポリエーテルアミン、ポリオキシアルキレンアミン、ポリオキシエチレンアミン、ポリオキシプロピレンアミン、２−エチルアミノエタノール、ジエタノールアミン、トリエタノールアミン、アミノアルコール等を用いることができる。
【００２９】
有機ハロゲン化合物のフラックスにおける含有量は０重量％〜１重量％であってもよい。有機ハロゲン化合物としては、例えば、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４ジオール等を用いることができる。
【００３０】
アミンハロゲン化合物水素酸塩のフラックスにおける含有量は０重量％以上１重量％以下であってもよい。アミンハロゲン化水素酸塩のアミン化合物としては、エチルアミン、ジエチルアミン、ジブチルアミン、イソプロピルアミン、ジフェニルグアニジン、シクロヘキシルアミン等を挙げることができ、ハロゲン化水素酸としては、塩酸、臭化水素酸、ヨウ化水素酸等を挙げることができる。そして、アミンハロゲン化水素酸塩の一例としては、エチルアミン臭化水素酸塩等を挙げることができる。
【００３１】
有機リン化合物のフラックスにおける含有量は０重量％以上１重量％以下であってもよい。有機リン化合物としては、例えば、ジエチルベンジルホスホネート、ジエチルアリルホスホネート、ジエチル（ｐ−メチルベンジル）ホスホネート、（２−エチルヘキシル）−２−エチルヘキシルホスホネート等のホスホン酸エステルを挙げることができる。
【００３２】
ロジン等の樹脂のフラックスにおける含有量は５重量％以上１５重量％以下であってもよい。一般的に冷蔵庫やエアコンといった家電では、大量生産の観点等から粘度の低いフラックスが用いられることが多く、ロジン等の樹脂の含有量が低くなっており、その含有量が１５重量％以下であることもある。この点、ロジン等の樹脂は沸点が高いことからその含有量が多いと忌避剤が揮発してしまうことを防止しやすいと考えられる。他方、ロジン等の樹脂のフラックスにおける含有量が１５重量％以下というように低い場合には、忌避剤が揮発しやすいとも考えられる。このような事情があるものの、本願の発明者によれば、後述するピレスロイド系化合物のような忌避剤であれば、樹脂の含有量が低くても揮発しにくいことを確認できた。
【００３３】
フラックスに含有される忌避剤は昇華性を有さないことが好ましい。なお、本実施の形態において昇華性を有するとは、室温（２５℃）において固体から気体へと相転移することを意味する。
【００３４】
フラックスに含有される忌避剤は所定の食料由来の成分ではない方がよい。所定の食料由来の成分としては、薄荷（ハッカ）、タンニン、唐芥子、ワサビ等を挙げることができる。
【００３５】
忌避剤はピレスロイド系化合物を含有してもよい。当該ピレスロイド系化合物は、ピレトリン、アレスリン、フタルスリン、レスメトリン、フラメトリン、フェノトリン、ペルメトリン、シフェノトリン、エムペントリン、プラレトリン、イミプロトリン、デルタメトリン、フェンバレレート、フルバリネート、エトフェンプロックス及びシラフルオフェンのいずれか１つ以上を含有してもよい。本願の発明者が現時点において確認したところ、ピレスロイド系化合物は、イソプロピルアルコールのような溶剤（溶媒）への溶解性が高く、かつ溶剤に溶け込んだときの揮発性が低く、ゴキブリを含む昆虫一般に対して有益な忌避効果を有していることが判明している。このため、冷蔵庫、エアコン等の電子機器に近づいてくるゴキブリのような昆虫に対する昆虫忌避剤として用いるのであれば、ピレスロイド系化合物が非常に有益である。忌避剤としては、ピレスロイド系化合物と後述するエステル系溶剤というように複数の種類のものを含有してもよいが、一種類の忌避剤だけが含まれてもよい。
【００３６】
忌避剤はエステル系溶剤を含有してもよい。当該エステル系溶剤は、安息香酸ベンジル、サリチル酸フェニル、サリチル酸ベンジル、セバチン酸ジブチル、ジメチルフタレート、ジブチルフタレート及びイソシンコメロン酸ジノルマルプロピルのいずれか１つ以上を含有してもよい。安息香酸ベンジル、サリチル酸フェニル、サリチル酸ベンジル、セバチン酸ジブチルはダニに対して有得な忌避効果を有し、ジメチルフタレート及びジブチルフタレートはダニ、カ、シラミ等の衛生害虫に対して有益な忌避効果を有し、イソシンコメロン酸ジノルマルプロピルは、カ、アブ、ブユ（ブヨ）、ノミ、ナンキンムシ、ダニ、サシバエ等に対して有益な忌避効果を有している。他方、ゴキブリ等に対して有益な忌避効果を発揮しないことから、この観点から言えば、昆虫忌避剤としては前述したピレスロイド系化合物を用いることが有益である。
【００３７】
その他、忌避剤は、2‐エチル‐1,3‐ヘキサンジオール、ジエチルアミド・ジ-N-プロピルイソシンコメロネート、2,3:4,5-ビス（Δ2-ブチレン）テトラヒドロフルフラール、N-オクチル-ビシクロヘプテン・ジカルボキシイミド、シトロネラ油、ユーカリ油及びヒノキチオールのいずれか１つ以上を含有してもよい。2‐エチル‐1,3‐ヘキサンジオールはカ，シラミ，ダニ等の衛生害虫に対して有益な忌避効果を有し、ジエチルアミド・ジ-N-プロピルイソシンコメロネート、2,3:4,5-ビス（Δ2-ブチレン）テトラヒドロフルフラール及びN-オクチル-ビシクロヘプテン・ジカルボキシイミドは、カ、アブ、ブユ（ブヨ）、ノミ、ナンキンムシ、ダニ、サシバエ等に対して有益な忌避効果を有している。シトロネラ油及びユーカリ油はゴキブリ等の昆虫一般に忌避効果を有し、ヒノキチオールは、ダニ、シロアリ、ゴキブリ等に対して忌避効果を有している。
【００３８】
溶剤はイソプロピルアルコール、エタノール、アセトン、トルエン、キシレン、酢酸エチル、エチルセロソルブ、ブチルセロソルブ、グリコールエーテル等を１つ以上含有してもよいが、溶剤はイソプロピルアルコールのみから構成されてもよい。
【００３９】
溶剤はフラックス中において８０重量％以上含有されてもよく、より限定するならば８４重量％以上含有されてもよい。
【００４０】
本実施の形態では、フラックス及びはんだ合金を含むソルダーペーストも提供されてもよい。
【００４１】
本実施の形態では、はんだ合金及び忌避剤を導電性接合剤として利用した基板、電子機器も提供される。電子機器の一例としては、冷蔵庫、エアコン等の家電である。
【００４２】
ソルダーペーストに粘性を付与するためのチキソ剤は、フラックスに含まれていなくてもよい。このようにチキソ剤を含有しないフラックスでは、忌避剤も揮発しやすくなる傾向にある。このため、チキソ剤を含有しないフラックスにおいては、所定の揮発性を有さない忌避剤を採用することは極めて有益である。
【００４３】
＜溶解性試験＞
フラックスへの溶解性試験として、以下の試験を行った。
【００４４】
本実施の形態において、忌避剤が溶剤に対して「溶解性」を有するとは、溶剤内に忌避剤を適宜混合して（必要であれば適宜加熱して）溶解することで作製した溶液を１週間室温（２５℃）で放置し、沈殿物及び分離を視認できない場合のことを意味する。他方、溶剤内に忌避剤を適宜混合した後で作製した溶液を１週間室温（２５℃）で放置し、沈殿物又は分離を視認できる場合には、本実施の形態において溶解性を有さないことになる。
【００４５】
＜揮発性試験＞
揮発性試験として、ＴＧ測定を行った。
【００４６】
本実施の形態において、忌避剤が溶剤に対して「所定の揮発性」を有さないとは、忌避剤をＵＬＶＡＣ社製  ＴＧＤ９６００を用いて、以下の条件で測定した場合に、５０％以上残留していることを意味する。このため、以下の条件で測定した場合に、５０％未満しか残留していない場合には、忌避剤が所定の揮発性を有することになる。
忌避剤のサンプル量：２〜５ｍｇ
昇温速度：１０℃／ｍｉｎ  ２４０℃まで加熱
測定雰囲気：Ｎ2
【００４７】
なお、所定の揮発性を有さない忌避剤を含むフラックスに関して、はんだ合金成分としてＳｎ−３Ａｇ−０．５Ｃｕ（融点２１７℃）を用い、フローはんだ付けを行った。はんだの溶融温度を２５０℃、浸漬深さを１ｍｍ、浸漬時間を１０秒として、はんだ付けを行ったものを用いて確認したところ、忌避効果を有することを確認できた。
【００４８】
［実施例］
次に、本発明の実施例について説明する。
【００４９】
（実施例１乃至３）
【００５０】
実施例１乃至３のフラックスは、いずれでも有機酸としてのコハク酸を０．５重量％含有し、有機ハロゲン化合物としての２，３−ジブロモ−１，４−ブタンジオールを０．５重量％含有し、アミンハロゲン化水素酸塩としてエチルアミン臭化水素酸塩を０．８重量％含有している。実施例１乃至３のフラックスでは、ロジンの一例である変性ロジンとしての水添ロジンを１２重量％含有し、残部は溶剤としてのイソプロピルアルコールによって構成されている。実施例１乃至３では、昆虫忌避剤としてピレトリンを用い、その含有量を１重量％、０．５重量％及び３重量％として変化させた。
【００５１】
実施例１乃至３のフラックスに含有される成分を示すと「表１」のようになる。以下に示すいずれの表においても「溶解性」が「〇」というのは、前述した溶解性試験において溶解性を確認できたことを意味し、「揮発性」が「〇」というのは、前述した揮発性試験において所定の揮発性を有さないことを確認できたことを意味している。「総合評価」が「〇」というのは、溶解性試験及び揮発性試験の結果を受けた総合評価が良いことを意味している。他方、「溶解性」が「×」というのは、前述した溶解性試験において溶解性を確認できなかったことを意味し、「揮発性」が「×」というのは、前述した揮発性試験において所定の揮発性を有することを確認できたことを意味している。そして、「総合評価」が「×」というのは、溶解性試験及び揮発性試験の結果を受けた総合評価が悪いことを意味しており、忌避性について問題があるという意味ではないので留意が必要である。
【００５２】
【表１】
2019214069.tif 000003
【００５３】
（実施例４乃至８）
実施例４乃至８では、昆虫忌避剤をピレトリンから別の材料に変更した以外は実施例１と同様のものを用い、具体的には以下の「表２」に示すような成分を含有している。
【表２】
2019214069.tif 000004
【００５４】
（実施例９乃至１３）
実施例９乃至１３では、昆虫忌避剤をピレトリンから別の材料に変更した以外は実施例１と同様のものを用い、具体的には以下の「表３」に示すような成分を含有している。
【表３】
2019214069.tif 000005
【００５５】
（実施例１４乃至１６）
実施例１４乃至１６では、以下の「表４」に示すような成分を含有している。具体的には、実施例１４乃至１６のフラックスは、昆虫忌避剤としてのピレトリン、有機酸としてのコハク酸、グルタル酸及びパルミチン酸のいずれか１つ以上、ロジンの一例である変性ロジンである水添ロジン、及び、溶剤としてイソプロピルアルコールを含有している。実施例１４のフラックスは、有機ハロゲン化合物としての２，３−ジブロモ−１，４−ブタンジオール及びアミンハロゲン化水素酸塩としてのエチルアミン臭化水素酸塩も含有している。実施例１５のフラックスは、有機ハロゲン化合物としての２，３−ジブロモ−１，４−ブタンジオール、アミンハロゲン化水素酸塩としてのエチルアミン臭化水素酸塩及び有機リン化合物としての（２−エチルヘキシル）−２−エチルヘキシルホスホネートも含有している。実施例１６のフラックスは、アミンの一例であるアルカノールアミンとしてのジエタノールアミンも含有している。
【表４】
2019214069.tif 000006
【００５６】
（比較例１乃至４）
比較例１乃至４では、以下の「表５」に示すような成分を含有している。ボルドー液、イソピンピネリン及びベルガプテンでは溶解性に問題があり、ジエチルトルアミドでは揮発性に問題があった。なお、比較例４で用いられるジエチルトルアミドにおけるＴＧ測定結果は図１で示されているとおりである。
【表５】
2019214069.tif 000007
【００５７】
溶剤への溶解性の点からは好ましくない忌避剤としては、その他に、酸化第二鉄、タンニン、唐芥子、ワサビ等を挙げることができる。
【００５８】
所定の揮発性を有するという点からは好ましくない忌避剤としては、その他に、ケロシン等を挙げることができる。
【００５９】
また、昇華性を有し、フラックスから抜けやすくなる点からは好ましくない忌避剤としては、クレオソート、βナフトール、樟脳、薄荷（ハッカ）等を挙げることができる。
【００６０】
忌避効果を有するものであっても有害性のある毒性の強すぎるものは用いることを避けた方がよい。有害性のある材料としては、環境ホルモンであるフタル酸ジエステル等を挙げることができる。
【００６１】
本実施の形態では、電子素子等が実装されたプリント配線基板等の基板を製造するための基板製造方法も提供される。一例としては、図２に示すような態様を採用することができる。
【００６２】
まず、表面に銅パターン等の載置部１１が設けられた基板本体部１０を有する基板を準備する（図２（ａ）参照）。
【００６３】
塗布装置のノズル等の塗布部材２５を用いて載置部１１にフラックス２０を塗布する（図２（ｂ）参照）。
【００６４】
基板を反転し、溶融させたはんだ合金３０を載置部１１に設ける（図２（ｃ）参照）。
【００６５】
その後、はんだ合金３０を介して半導体素子、コンデンサ、抵抗等の電子部品４０を載置部１１に設け、またはんだ合金３０を介して接続子４５やワイヤ（図示せず）を載置部１１に設ける（図２（ｄ）参照）。その後、必要に応じてリフロー処理を行ってもよい。
【００６６】
また、別の態様としては、粉末状のはんだ合金をフラックスに溶かしたソルダーペーストを載置部１１に載置するようにしてもよい。
【００６７】
上述した実施の形態及び実施例の記載は、特許請求の範囲に記載された発明を説明するための一例に過ぎない。また、出願当初の特許請求の範囲の記載は本件特許明細書の範囲内で適宜変更することもでき、その範囲を拡張及び変更することもできる。
【符号の説明】
【００６８】
１０        基板本体部
１１        載置部
２０        フラックス
３０        はんだ合金
４０        電子部品
【図１】
2019214069.tif 000008
【図２】
2019214069.tif 000009